(57)【要約】【課題】測定上の誤差や異物が非磁性であっても電池特性に影響の無い非水電解質二次電池を提供し、さらに不純物による生産歩留まりの低下を可能な限り抑制する。【解決手段】電極合剤から非水電解質二次電池用電極を製造する電極製造工程がある非水電解質二次電池の製造方法において、前記電極合剤中に存在する金属からなる不純物を酸化してイオン化するイオン化工程を少なくとも含む特徴とする非水電解質二次電池の製造方法を用いる。【選択図】図１
2008181726.tif 000002
【特許請求の範囲】
【請求項１】
電極合剤から非水電解質二次電池用電極を製造する電極製造工程がある非水電解質二次電池の製造方法において、前記電極合剤中に存在する金属からなる不純物を酸化してイオン化するイオン化工程を少なくとも含む特徴とする非水電解質二次電池の製造方法。
【請求項２】
前記イオン化工程は、活物質と導電剤、結着剤と溶媒からなる電極合剤スラリーに対して酸化剤を投入し、金属からなる不純物を化学的に酸化してイオン化する工程である請求項１に記載の非水電解質二次電池の製造方法。
【請求項３】
前記酸化剤は、酸素、オゾン、無機過酸化物または有機過酸化物の少なくとも一つである請求項２に記載の非水電解質二次電池の製造方法。
【請求項４】
前記イオン化工程は、活物質と導電剤、結着剤と溶媒からなる電極合剤スラリーに対して陽極と陰極からなる電極を投入し、通電することによって、金属からなる不純物を電気化学的に酸化してイオン化する工程である請求項１に記載の非水電解質二次電池の製造方法。
【請求項５】
請求項１から４のいずれかに記載の方法で製造された非水電解質二次電池。
【発明の詳細な説明】
【技術分野】
【０００１】
本発明は、非水電解質二次電池およびその製造方法に関し、特にその製造工程中に用いられる電極合剤の好適な処理に関する。
【背景技術】
【０００２】
非水電解質二次電池は、コバルト酸リチウムといったリチウム含有複合酸化物を正極活物質に、黒鉛材料を負極活物質に用い極板間を電子的に絶縁し、さらに電解液を保持する役目をもつセパレータが介在させ、電解液を電極間に満たしている。非水電解質二次電池のセパレータとしては、現在、主にポリエチレン樹脂からなる微多孔性シートが使われている。
【０００３】
しかしながら、電池の製造工程においては、生産設備に用いられる機械設備の摩擦から望まない不純物が多少なりとも混入する可能がある。正極に金属状態の不純物が混入すると、正極の高い電位で金属がイオン化され電解液中にて溶解する。さらに電池を充放電することによって金属として負極に析出する。
【０００４】
ここで負極に析出する金属は、その量がある一定以上の量になると、いわゆるデンドライド状に負極から成長し、セパレータ内を経て正極に至り、正極と負極の間で短絡を生じることから電池の電圧や容量の低下がもたらされる。このため、電池材料や、その製造工程は不純物を可能な限り排除できるクリーンな環境が必須である。しかしながら前述の通り、機械設備の摩擦による不純物発生は排除できず、その混入不純物を検出する方法が求められている。
【０００５】
たとえば、正極材料をスラリーにし、その中に含まれる金属からなる不純物を磁石を用いて検出する方法が提案されている（特許文献１参照）。
【０００６】
また、磁気インピーダンス効果により磁気乱れを検出する装置を用いて、薄層にしたリチウム二次電池用電極材料中の磁気乱れを発生させる不純物の有無を検出する方法が提案されている（特許文献２参照）。
【特許文献１】特開２００２−３５８９５２号公報
【特許文献２】特開２００５−１８３１４２号公報
【発明の開示】
【発明が解決しようとする課題】
【０００７】
特許文献１の提案においては、正極材料をスラリーにし、その中に含まれる金属不純物を磁石を用いて検出するため、製造する電池材料の抜き取り検査になり、ステンレス合金由来などの磁化率の低い金属種の検出は困難である。
【０００８】
また、特許文献２の提案においては、電池電極の磁気インピーダンスを測定し、その磁気インピーダンスが不純物によって乱れる現象を捉えるものである。しかしながら、電池の電極材料はある分布を持った粒子を集合体にしたものであり、また活物質が反磁性体である場合には、インピーダンスが極めて小さな値となることから、地磁気のゆらぎの影響を完全に排除することは難しく、また測定装置近傍の磁性体や、電源によって発生する磁場の乱れを検出し、測定する上での誤差となりうる。
【０００９】
本発明は、上記課題を解決し、測定上の誤差や異物が非磁性であっても電池特性に影響の無い非水電解質二次電池を提供し、さらに不純物による生産歩留まりの低下を可能な限
り抑制することを目的とする。
【課題を解決するための手段】
【００１０】
上記課題を解決するために、本発明の非水電解質二次電池の製造方法は、電極合剤中に存在する金属からなる不純物を酸化してイオン化するイオン化工程を少なくとも含むことにより、結果として電池特性上問題となりうる金属異物を製造工程で電池特性に影響の無い水準まで拡散させることを提案するものである。
【００１１】
本発明では、イオン化工程において、不純物を酸化するためには化学的または電気化学的な方法を提案するが、いずれの酸化反応にも磁性は関係ないために測定上の誤差や異物が非磁性であっても課題にはなりえない。
【発明の効果】
【００１２】
本発明により、非水電解質二次電池用電極材料中の金属からなる不純物をスラリーの工程において電池特性に影響の無い水準まで拡散させることが可能になり、不純物による生産歩留まりの低下を可能な限り抑制することもできる。
【発明を実施するための最良の形態】
【００１３】
以下に、本発明についてさらに詳細に説明する。
【００１４】
本発明は、非水電解質二次電池の電極板中、とりわけ正極にとって好ましくない金属からなる異物を除去する手段として、電極材料の製造工程であるスラリーの段階において、酸化剤の投入、もしくは電極を用いて通電することによって、金属からなる不純物を酸化してイオン化し、スラリー内に拡散させるものである。
【００１５】
本発明による金属異物の除去方法としてのイオン化工程は、物質と導電剤、結着剤と溶媒からなる電極合剤スラリーに対して酸化剤を投入し、金属からなる不純物を化学的に酸化してイオン化する工程である。
【００１６】
スラリーに対して望ましくない金属不純物を拡散させる事を目的とする。即ち酸化数がゼロである金属状態から酸化数が１以上のイオンへ変化させる事を目的とする。金属種のままで電極に存在すると電位が貴になった際に酸化されて溶解し、電気泳動で負極へ移動する。この際特にリチウムイオン電池では４Ｖ程度と電圧が高い為酸化されてイオン化した異物が電解液に拡散する前に負極へ到達し集中的にデンドライドとして析出、成長したデンドライドが正極へ到達することによって自己放電が生じる。
【００１７】
そこで、あらかじめ正極を電極として成す前に酸化してイオン化することを提案するものである。イオン化することによって、スラリーに金属イオン種は溶解する。ここで溶解したイオンは濃度勾配によって拡散されることになる。一度拡散することにより、金属不純物由来のイオンは極めて低濃度になり電極電位が貴になって溶解しても局所的に析出しないためデンドライド自体が生成しない。
【００１８】
また、その酸化剤として、酸素、オゾン、無機過酸化物、有機過酸化物の少なくとも一つ以上の物質を酸化剤としてもちいるものである。
【００１９】
酸化剤としての酸素は、電極合剤スラリーに対してバブリングすることによって効果を発揮することができる。ここで酸素は大気中に約２０％含まれ、また残る窒素不活性ガスであることから、実質的に空気を電極合剤スラリーに対してバブリングしながら攪拌し、金属からなる異物を酸化してイオン化、拡散することによって電極合剤から低減することが可能となる。当然、純酸素ガスや、大気に酸素ガスを混合したガスを用いる事も可能で
ある。
【００２０】
また、オゾンは酸素から製造され、酸素より高い酸化能力を有することからペーストに対する気体の酸化剤として使用することができる。また酸素とオゾンの混合気体も使用することが可能である。
【００２１】
また、スラリーは、攪拌することにより酸化された金属イオンが拡散する現象を効率良く進行させることができる。したがって、酸素ガスをバブリングしながら攪拌させる工程とする事がより望ましい。
【００２２】
また、酸化剤として、有機過酸化物、無機過酸化物を用いることも可能である。有機過酸化物としては、ｔｅｒｔ−ブチルヒドロペルオキシドや、ｔｅｒｔ−ヘキシルペルオキシド、クメンヒドロペルオキシドなどの三級ヒドロペルオキシド種や、過酢酸、過ギ酸、ケトンパーオキシド、などの有機過酸化物を用いる事ができる。これらは単独では爆発性などの危険性を伴うが、電極合剤スラリーに対して０．１％程度の少量を添加するだけでよいので、希釈され安全に使用することが可能である。有機過酸化物なら何でも使用できるが、分解後に電極に残留しないことが望ましく、スラリーの乾燥工程において、分解性生物が揮発しやすいで低分子量の過酢酸やｔｅｒｔ−ブチルヒドロペルオキシドなどが望ましい。
【００２３】
無機過酸化物としては、過炭酸ナトリウムや、過酸化水素、過塩素酸ナトリウムなどが用いることができるが、過酸化水素は、分解後酸素と水に分解することから、本発明に示す酸化剤として環境面でもコスト面でもより望ましい。また、過酸化水素と、前述の酢酸などから、スラリー系中で過酢酸を発生させることもできる。
【００２４】
次に、金属異物の除去方法としての他のイオン化工程は、活物質と導電剤、結着剤と溶媒からなる電極合剤スラリーに対して陽極と陰極からなる電極を投入し、通電することによって、金属からなる不純物を電気化学的に酸化してイオン化する工程である。これは、いわゆる電解酸化を応用して成したものである。
【００２５】
これは電極合剤スラリーに対して、陽極と陰極からなる電極を投入して電圧を印加、通電を行う。この際、スラリーに用いる溶媒が分解する電位よりもわずかに低い電位が望ましい。これは、溶媒が分解してしまうと、溶媒の固形分率が変化してしまう可能性があるからである。具体的には、水を溶媒としてスラリーと成した場合は１．５Ｖ以下が望ましく、Ｎ−メチルピロリジノンなどの有機溶媒を用いた場合では、３．０Ｖ以下が望ましい。
【００２６】
本発明の目的は、スラリーに投入した陽極で異物である金属が電極に接触して金属と電子が授受されイオン化する事が狙いであるが、必ずしも陽極に金属が接触する必要は無い。
【００２７】
これは、電極合剤スラリーに導電材が含まれることからスラリー内で導電ネットワークが形成され、陽極近傍の金属異物はこの導電ネットワークを通じて電子を授受されることによってイオン化される。先に述べたように電極近傍で生成したイオンの拡散を目的として攪拌することがより望ましい。
【００２８】
次に、スラリーに投入する電極に関して述べる。陰極に関してはスラリー中で安定な材料であれば金属や、炭素材料など良導体であれば何でも使用できる。スラリーを保持するための金属容器や金属配管などを電極として利用することも好都合である。
【００２９】
陽極に関しては、耐酸化性の高い電極を使用する必要があるが、白金や金が望ましいが、チタン金属に白金などを焼結させた不溶性電極などが安価で好適に利用可能である。
【実施例１】
【００３０】
以下、実施例を用いてさらに詳細に説明する。
【００３１】
（実施例１）
日本化学工業のコバルト酸リチウム（セルシードＣ）１０００ｇに対してダイセル化学工業のカルボキシメチルセルロース３ｇ、電気化学工業のアセチレンブラック（デンカブラック）を４ｇ、蒸留水２０００ｍｌと混合して正極スラリーを得た。
【００３２】
このスラリーに不純物として関東化学の鉄粉１ｍｇを加えた。
【００３３】
正極スラリーを３ｄｍ3のステンレス製容器に移し、ジャパンエアガシス株式会社の９９．９９９％の７ｍ3酸素ボンベからレギュレータを介して接続した、直径６ｍｍのガラス管を正極スラリー内に挿入してスラリーを攪拌させながら、２Ｌ／ｍｉｎの一定量で酸素を５時間バブリングした。
【００３４】
このスラリーを２０μｍのアルミ箔に塗布したのち、圧延、カットしてアルミ製のリードを取り付けリチウム二次電池用の正極電極板を得た。
【００３５】
米国ティムカル社の黒鉛材料（ＫＳ−４）１０００ｇに対して、ポリフッ化ビニリデンを３ｇ、三菱化学のｎ−メチルピロリジノン２０００ｍｌとを混合して正極ペーストを得た。このペーストを２０μｍの銅箔に塗布したのち、圧延、カットしてニッケル製のリードを取り付けリチウム二次電池用の負極電極板を得た。
【００３６】
これらの正極板と負極板を東燃化学の２７μｍ厚みのセパレータを介して倦回して群となし、直径１８ｍｍ、高さ６５０ｍｍの鉄ケースに群を入れたのち、三菱化学のエチレンカーボネート、ジエチルカーボネート１：１に六フッ化燐酸リチウムを１．０ｍｏｌ／ｌ溶解した電解液を含浸し封口して２０００ｍＡｈの電池を１００個作成した。作成した電池を４．２Ｖまで充電したのち、６０℃で２４時間放置した後の電池の電圧を測定し、電池の開回路電圧が４．１Ｖ未満の電池を不良とし、４．１Ｖ以上の電池を合格とし、合格率をその結果を（表１）に示した。
【００３７】
（実施例２〜６）
不純物として加える鉄をそれぞれ、２ｍｇ、４ｍｇ、６ｍｇ、８ｍｇ、１０ｍｇとした以外は実施例１と全く同じ方法で電池を作成しその電池の合格率を（表１）に示した。
【００３８】
（実施例７〜１２）
正極スラリーにバブリングするガスとして酸素のかわりにエアーポンプを用いた空気を使用し、不純物として加える鉄をそれぞれ、１ｍｇ、２ｍｇ、４ｍｇ、６ｍｇ、８ｍｇ、１０ｍｇとした以外は実施例１と全く同じ方法で電池を作成し、６０℃で２４時間放置した後の電池の電圧を測定し、電池の開回路電圧が４．１Ｖ未満の電池を不良とし、４．１Ｖ以上の電池を合格とし、合格率をその結果を（表１）に示した。
【００３９】
（実施例１３〜１８）
正極スラリーにバブリングするガスとして実施例１で使用した酸素ガスをシルバー精工株式会社のオゾン発生装置ＳＰ−０１Ａを通過させ、オゾンを加えたガスを使用し、不純物として加える鉄をそれぞれ、１ｍｇ、２ｍｇ、４ｍｇ、６ｍｇ、８ｍｇ、１０ｍｇとした以外は実施例１と全く同じ方法で電池を作成し、６０℃で２４時間放置した後の電圧を
測定し、電池の開回路電圧が４．１Ｖ未満の電池を不良とし、４．１Ｖ以上の電池を合格とし、合格率をその結果を（表１）に示した。
【００４０】
（実施例１９〜２４）
不純物として加える鉄をそれぞれ、１ｍｇ、２ｍｇ、４ｍｇ、６ｍｇ、８ｍｇ、１０ｍｇとした以外は実施例１に記載と同様に作成した正極スラリーを３ｄｍ3のステンレス製容器に移し、スラリーを攪拌させながら、和光純薬工業の３５％過酸化水素水溶液を１０ｍｌ加え５時間攪拌、混合した混合後、参考例１と同様に電池を作成し、６０℃で２４時間放置した後の電圧を測定し、電池の開回路電圧が４．１Ｖ未満の電池を不良とし、４．１Ｖ以上の電池を合格とし、合格率をその結果を（表１）に示した。
【００４１】
（実施例２５〜３１）
不純物として加える鉄をそれぞれ、１ｍｇ、２ｍｇ、４ｍｇ、６ｍｇ、８ｍｇ、１０ｍｇとした以外は実施例１に記載と同様に作成した正極スラリーを３ｄｍ3のステンレス製容器に移し、スラリーを攪拌させながら、メルク社の試薬である１０％ターシャルブチルヒドロペルオキシド水溶液を２０ｍｌ加え５時間攪拌、混合した混合後、参考例１と同様に電池を作成し、６０℃で２４時間放置した後の電圧を測定し、電池の開回路電圧が４．１Ｖ未満の電池を不良とし、４．１Ｖ以上の電池を合格とし、合格率をその結果を（表１）に示した。
【００４２】
（実施例３２〜３７）
不純物として加える鉄をそれぞれ、１ｍｇ、２ｍｇ、４ｍｇ、６ｍｇ、８ｍｇ、１０ｍｇとした以外は実施例１に記載と同様に作成した正極スラリーを３ｄｍ3のステンレス製容器に移し、スラリーを攪拌させながら、陽極と陰極に５ｃｍ×５ｃｍに切断した田中貴金属のチタン板に白金を焼結したＥ−６不溶性電極を挿入して１．０Ｖの電圧を５時間印加した。そのスラリーを用いて参考例１と同様に電池を作成し、６０℃で２４時間放置した後の電圧を測定し、電池の開回路電圧が４．１Ｖ未満の電池を不良とし、４．１Ｖ以上の電池を合格とし、合格率をその結果を（表１）に示した。
【００４３】
（比較例１〜６）
製造したスラリーに不純物として加える鉄をそれぞれ、１ｍｇ、２ｍｇ、４ｍｇ、６ｍｇ、８ｍｇ、１０ｍｇとし、攪拌しながら酸素をバブリングするかわりに、窒素ガスをバブリングした以外は実施例１に記載の方法と全く同じ方法で電池を作成し６０℃で２４時間放置した後の電圧を測定し、電池の開回路電圧が４．１Ｖ未満の電池を不良とし、４．１Ｖ以上の電池を合格とし、合格率をその結果を（表２）に示した。
【００４４】
（比較例７〜１２）
実施例２２〜２７に記載の方法と同様にスラリーを作成、不溶性電極を挿入して、電圧を印加しなかった以外は実施例７に記載の方法と全く同じ方法で電池を作成し、６０℃で２４時間放置した後の電圧を測定し、電池の開回路電圧が４．１Ｖ未満の電池を不良とし、４．１Ｖ以上の電池を合格とし、合格率をその結果を（表２）に示した。
【００４５】
（比較例１３〜１８）
製造したスラリーに酸化剤の投入もせず、また電圧も印加しなかった以外は実施例１に記載の方法と全く同じ方法で電池を作成し６０℃で２４時間放置した後の電圧を測定し、その結果を（表２）に示した。
（表１）、（表２）の結果を横軸に不純物として加える鉄の量、縦軸に電池の合格率をそれぞれ図１と図２にプロットした。
【００４６】
【表１】
2008181726.tif 000003
【００４７】
【表２】
2008181726.tif 000004
【００４８】
表１および表２ならびに図１および図２の結果より、実施例１〜３７の電池では不純物として加える鉄の量をふやしても電池電圧の低下はあまりみられなかったが、比較例１〜１８の電池では不純物として加える鉄粉の量を増やす事により、電圧の低下現象が見られた。このことは、正極スラリーに加えた鉄粉が、作成した電池となって充放電した際に正極から電気化学的に溶解、析出を繰り返して、正負電極間でデンドライドを通じて自己放電した為と考えられる。
【００４９】
実施例１〜３７のように正極スラリーに対してへの酸化剤の投入や、電解によって電池の低下現象が抑えられることがわかった。これは、正極スラリーに添加された鉄粉が、酸化剤や電気化学的な酸化によって鉄イオンへ酸化され、この鉄イオンがスラリー内に均一に拡散したことから局所的な溶解、析出現象が生じなかったと考えられる。
【産業上の利用可能性】
【００５０】
本発明にかかる方法を使用して非水電解質二次電池を作成することにより、品質が高く歩留まりの高い非水電解質二次電池を製造することが可能になる。
【図面の簡単な説明】
【００５１】
【図１】本発明の実施例の加えた鉄粉の量と電池合格率の関係を示す図
【図２】比較例の加えた鉄粉の量と電池合格率の関係を示す図
【図１】
2008181726.tif 000005
【図２】
2008181726.tif 000006